(57)【要約】  本発明は、下記式（１）【化１】2007018232.tif 000013（式（１）中、Ｒ1は水素原子又は炭素数１〜４のアルキル基を、Ｙ1はカルボキシル基、メチル基又はフェニル基を、Ｙ２ はヒドロキシル基又はアミノ基をそれぞれ表す。）で示されるモノアゾ化合物又はその塩、これを含有するインク組成物及びそれらによって着色された着色体に関するものであり、該化合物を含むインク組成物は高い保存安定性を有し、かつ、該化合物を用いて記録された記録物は高い鮮明性を示し、かつ記録物の耐湿性、耐オゾン性、キセノン耐光性等の堅牢度が高いものである。【特許請求の範囲】
【請求項１】
下記式（１）で示されるモノアゾ化合物又はその塩
2007018232.tif 000012
（式（１）中、Ｒ1は水素原子又は炭素数１〜４のアルキル基を、Ｙ1はカルボキシル基、メチル基又はフェニル基を、Ｙ２ はヒドロキシル基又はアミノ基をそれぞれ表す。又、Ｘは、水素原子、ハロゲン原子、スルホ基、スルファモイル基、ヒドロキシル基又はニトロ基を、ｎは１〜３の整数をそれぞれ表す。）
【請求項２】
式（１）中のＲ1が水素原子、Ｙ1がカルボキシル基、Ｙ２ がヒドロキシル基、Ｘが水素原子、ｎが２である請求項１に記載のモノアゾ化合物又はその塩
【請求項３】
色素成分として、請求項１又は請求項２に記載のモノアゾ化合物又はその塩を含有することを特徴とするインク組成物
【請求項４】
水溶性有機溶剤を含有する請求項３に記載のインク組成物
【請求項５】
インクジェット記録用である請求項３又は請求項４に記載のインク組成物
【請求項６】
インク滴を記録信号に応じて吐出させて被記録材に記録を行うインクジェット記録方法において、インク組成物として請求項３に記載のインク組成物を用いることを特徴とするインクジェット記録方法
【請求項７】
被記録材が情報伝達用シートである請求項６に記載のインクジェット記録方法
【請求項８】
情報伝達用シートが多孔性白色無機物を含有したインク受像層を有する用紙である請求項７に記載のインクジェット記録方法
【請求項９】
請求項１又は請求項２に記載のモノアゾ化合物又はその塩で着色された着色体
【請求項１０】
請求項３に記載のインク組成物で着色された着色体
【請求項１１】
着色がインクジェットインクプリンタによりなされた請求項９に記載の着色体
【請求項１２】
請求項３に記載のインク組成物を含む容器が装填されたインクジェットプリンタ
【発明の詳細な説明】
【技術分野】
【０００１】
本発明はモノアゾ化合物又はその塩及びこれを含有するインク組成物並びにこれを用いて得られる着色体に関する。
【背景技術】
【０００２】
各種カラー記録法の中で、代表的方法の一つであるインクジェットプリンタによる記録方法においては、インクの吐出方式が各種開発されているが、いずれもインクの小滴を発生させ、これを種々の被記録材料（紙、フィルム、布帛等）に付着させ記録を行うものとなっている。この方法では、記録ヘッドが被記録材料と直接接触しない為、音の発生がなく静かであり、また小型化、高速化が容易という特長の為、近年急速に普及しつつあり、今後とも大きな伸長が期待されている。
従来、万年筆、フェルトペン等のインク及びインクジェット記録用のインクとしては、水溶性染料を水性媒体中に溶解したインクが使用されており、これらの水溶性インクにおいてはペン先やインク吐出ノズルでのインクの目詰まりを防止すべく一般に水溶性有機溶剤が添加されている。これらのインクにおいては、十分な濃度の記録画像を与えること、ペン先やノズルの目詰まりを生じないこと、被記録材上での乾燥性がよいこと、滲みが少ないこと、保存安定性に優れること等が要求され、また形成される画像には、耐水性、耐湿性、耐光性、耐ガス耐性等の堅牢度が求められていた。【０００３】
一方、コンピューターのカラーディスプレー上の画像又は文字情報をインクジェットプリンタによりカラ−で記録材料上に記録するには、一般にはイエロー（Ｙ）、マゼンタ（Ｍ）、シアン（Ｃ）、ブラック（Ｋ）の４色のインクによる減法混色で表現される。ＣＲＴディスプレー等におけるレッド（Ｒ）、グリーン（Ｇ）、ブルー（Ｂ）による加法混色画像を減法混色画像で出来るだけ忠実に再現するには、使用する色素、中でもＹ、Ｍ、Ｃのそれぞれが、標準に近い色相を有し且つ鮮明であることが望まれる。さらに、インク組成物は長期の保存に対して安定であり、またプリントした画像の濃度が高く、しかも耐水性、耐湿性、耐光性及び耐ガス性等の堅牢度に優れている事が求められる。耐ガス性とは、空気中に存在する酸化作用を持つオゾンガス等が記録紙上又は記録紙中で色素と反応し、印刷された画像を変退色させるという現象に対する耐性のことである。このようにオゾンガスは、インクジェット記録画像の退色現象を促進させる主要な原因物質とされている。この変退色現象はインクジェット画像に特徴的なものであるため、インクジェット記録の技術分野にあっては、耐オゾンガス性の向上は重要な課題となっている。特に、写真画質インクジェット専用紙の表面に設けられるインク受容層には、インクの乾燥を早め、高画質でのインクのにじみを少なくする為に、多孔性白色無機物を用いているものが多く、このような記録紙上ではオゾンガスによる顕著な変退色が見られる。最近のデジタルカメラの普及と共に、家庭でも画像をプリントする機会が増しており、得られたプリント物を保管する時に、空気中のオゾン、酸化窒素等の酸化性ガスによる画像の変色が大きな課題とされている。  【０００４】
水溶性及び鮮明性に優れるインクジェット用のイエロー色素の骨格としては、下記式（２）で示されるピラゾロン系モノアゾ色素のＣ．Ｉ．（カラーインデックス）アシッドイエロー２３（例えば、特許文献１〜４参照）が挙げられるが、高品位のインクジェット記録に要求される色相、鮮明性、耐光性、耐水性、耐湿性、耐ガス性及び溶解安定性のすべてを満足させるものは得られていない。また、特許文献５にはジカルボアニリン類をピラゾロン類にカップリングして得られるピラゾロン系モノアゾ化合物がインクジェットプリント用に使用されること、インク保存安定性及び耐光性に優れていることがが開示されている。しかしながら、耐オゾン性及び耐湿性に優れた染料については開示がない。特許文献６にもピラゾロン系モノアゾ化合物が記載されているが、インクジェットプリントには触れられておらず、耐オゾン性及び耐湿性等インクジェットプリントに必要とされる性能についての記載は見られない。【０００５】
2007018232.tif 000002
【０００６】
【特許文献１】特開２０００−１７８４９２
【特許文献２】特開２００２−２４１６４８
【特許文献３】特開２００２−５３７８０
【特許文献４】特開２００２−２２６７３９
【特許文献５】特開２００３−２８６４２０
【特許文献６】英国特許公報７５３，５５０号
【発明の開示】
【発明が解決しようとする課題】
【０００７】
本発明は水に対する溶解性が高く、インクジェット記録に適する色相と鮮明性を有し、且つそれによる記録物の耐水性、耐湿性、耐光性、耐ガス性などの堅牢性に優れた色素（化合物）特に黄色色素及びそれを含有するインク組成物を提供する事を目的とする。
【課題を解決するための手段】
【０００８】
本発明者等は前記課題を解決すべく、鋭意検討の結果、特定の式で示されるピラゾロン系モノアゾ化合物が前記課題を解決するものであることを見出し本発明を完成させたものである。
即ち、本発明は
（１）下記式（１）で示されるモノアゾ化合物又はその塩【０００９】
2007018232.tif 000003
【００１０】
（式中、Ｒ1は水素原子又は炭素数１〜４のアルキル基を、Ｙ1はカルボキシル基、メチル基又はフェニル基を、Ｙ２ はヒドロキシル基又はアミノ基をそれぞれ表す。又、Ｘは、水素原子、ハロゲン原子、スルホ基、スルファモイル基、ヒドロキシル基又はニトロ基を、ｎは１〜３の整数をそれぞれ表す。）
（２）式（１）中のＲ1が水素原子、Ｙ1がカルボキシル基、Ｙ２ がヒドロキシル基、Ｘが水素原子、ｎが２である（１）に記載のモノアゾ化合物又はその塩、
（３）色素成分として、（１）又は（２）に記載のモノアゾ化合物又はその塩を含有することを特徴とするインク組成物、
（４）水溶性有機溶剤を含有する（３）に記載のインク組成物、
（５）インクジェット記録用である（３）又は（４）に記載のインク組成物、
（６）インク滴を記録信号に応じて吐出させて被記録材に記録を行うインクジェット記録方法において、インク組成物として（３）乃至（５）のいずれか一項に記載のインク組成物を用いることを特徴とするインクジェット記録方法、
（７）被記録材が情報伝達用シートである（６）に記載のインクジェット記録方法、
（８）情報伝達用シートが多孔性白色無機物を含有したインク受像層を有する用紙である（７）に記載のインクジェット記録方法、
（９）（１）又は（２）に記載のモノアゾ化合物又はその塩で着色された着色体、
（１０）（３）乃至（５）のいずれか一項に記載のインク組成物で着色された着色体、
（１１）着色がインクジェットインクプリンタによりなされた（１０）に記載の着色体、
（１２）（３）乃至（５）のいずれか一項に記載のインク組成物を含む容器が装填されたインクジェットプリンタ、
に関する。
【発明の効果】
【００１１】
本発明の式（１）のモノアゾ化合物又はその塩は、水溶解性に優れ、インク組成物製造過程でのメンブランフィルターに対するろ過性が良好であり、又インクジェット記録紙上で非常に鮮明で、明度の高い色相を示し、優れた諸堅牢度を示すという特徴を有する。即ち、本発明の化合物を使用した本発明のインク組成物は長期間保存後の結晶析出、物性変化、色変化等もなく、貯蔵安定性が良好で、このインク組成物を使用して得られた印刷物は被記録材（紙、フィルム等）を選択することなく理想的な色相であり、写真調のカラー画像の色相を紙の上に忠実に実現することも可能である。更に写真画質用インクジェット専用紙のような多孔性白色無機物を表面に塗工した被記録材に、本発明のインク組成物により記録しても各種堅牢性、すなわち耐水性、耐湿性、耐光性、耐ガス性が良好であり、その記録画像の長期保存安定性が優れている。
【発明を実施するための最良の形態】
【００１２】
本発明を詳細に説明する。尚、以下において特に断りが無い限り、スルホ基及びカルボキシル基は遊離酸の形で表すものとする。
本発明のモノアゾ化合物は遊離酸の形で下記式（１）で表される。【００１３】
2007018232.tif 000004
【００１４】
（式中、Ｒ1は水素原子、炭素数１〜４のアルキル基を表わす。Ｙ1はカルボキシル基、メチル基又はフェニル基をＹ２ はヒドロキシル基又はアミノ基を表す。又、Ｘは、水素原子、ハロゲン原子、スルホ基、スルファモイル基、ヒドロキシル基又はニトロ基を、ｎは１〜３の整数をそれぞれ表す。）【００１５】
式（１）のＲ1における炭素数１〜４のアルキル基としては、メチル基、エチル基、ｎ−プロピル基、ｉｓｏ−プロピル基、ｎ−ブチル基、ｉｓｏ−ブチル基、ｓｅｃ−ブチル基、ｔ−ブチル基が挙げられ、メチル基が好ましい。Ｘがハロゲン原子の場合、ハロゲン原子としてはフッ素原子、塩素原子、臭素原子又はヨウ素原子が挙げられるが、塩素原子が最も好ましい。
式（１）における好ましいＲ１、Ｙ１ 、Ｙ２ 、Ｘ及びｎは、それぞれ水素原子、カルボキシル基、ヒドロキシ基、水素原子及び２である。
これらの基の好ましい組み合わせとしては、Ｒ１が水素原子で、Ｙ１ 、Ｙ２ 、Ｘ及びｎが式（１）におけると同じ基の組み合わせ、より好ましくはＲ１が水素原子、Ｙ１ がカルボキシル基、Ｙ２ がヒドロキシ基で、Ｘ及びｎが式（１）におけると同じ基である場合である。また、他の好ましい組み合わせはＲ１ 、Ｙ１ 及びＹ２ が式（１）におけると同じ基を表し、Ｘが水素原子、ｎが２で有り、好ましくは２つのカルボキシル基が３位及び５位に置換した場合である。この組み合わせにおいてより好ましい組み合わせは、Ｙ１ がカルボキシル基でＹ２ がヒドロキシ基である場合である。
式（１）中のＲ１、Ｙ１ 、Ｙ２ 、Ｘ及びｎの更に好ましい組み合わせは、Ｒ1が水素原子又はメチル基、Ｙ1がカルボキシル基、Ｙ２ がヒドロキシル基、Ｘが水素原子、ｎが２である場合である。最も好ましいこれらの基の組み合わせは式（１）中のＲ1が水素原子、Ｙ1がカルボキシル基、Ｙ２ がヒドロキシル基、Ｘが水素原子、ｎが２である場合であり、この場合、特に好ましくは−（ＣＯＯＨ）ｎで表される２つのカルボキシル基の置換位置が、ピラゾロンの窒素原子への結合位置に対して３位及び５位のものである。【００１６】
本発明で上記好ましい組み合わせの１つの化合物として、下記式（７）の化合物を挙げることができる。
2007018232.tif 000005
（式中Ｒ１、Ｘ及びｎは式（１）におけると同じ意味を表す）【００１７】
式（１）の化合物は、無機又は有機陽イオンの塩として使用するのが好ましいが、塩の例としてはリチウム塩、ナトリウム塩、カリウム塩、式（４）で表されるアンモニウム塩等が挙げられる。【００１８】
2007018232.tif 000006
【００１９】
（式（４）中、Ｘ１〜Ｘ４ はそれぞれ独立に水素原子、アルキル基、ヒドロキシアルキル基又はヒドロキシアルコキシアルキル基を表わす。）
式（４）のＸ１〜Ｘ４ におけるアルキル基の例としてはメチル基、エチル基等があげられ、ヒドロキシアルキル基の例としてはヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等があげられ、更にヒドロキシアルコキシアルキル基の例としては、ヒドロキシエトキシメチル基、２−ヒドロキシエトキシエチル基、３−（ヒドロキシエトキシ）プロピル基、３−（ヒドロキシエトキシ）ブチル基、２−（ヒドロキシエトキシ）ブチル基等があげられる。【００２０】
これらのうち好ましいものとしては、ナトリウム塩、カリウム塩、リチウム塩、モノエタノールアミン塩、ジエタノールアミン塩、トリエタノールアミン塩、モノイソプロパノールアミン塩、ジイソプロパノールアミン塩、トリイソプロパノールアミン塩、アンモニウム塩等が挙げられる。上記のうち、特に好ましい塩は、リチウム塩及びナトリウム塩である。【００２１】
当業者であれば明らかなように上記の各塩は次のようにして容易に得ることができる。例えば、色素の合成時における反応液、あるいは色素を含むウェットケーキ又は乾燥品を水に溶解したものに食塩を加えて、塩析、濾過することによって、色素のナトリウム塩をウェットケーキとして得ることができる。又、得られたウェットケーキを再び水に溶解後、塩酸を加えてｐＨを適宜調整して得られる結晶を濾過すれば、色素の遊離酸、あるいは遊離酸とナトリウム塩の混合物を得ることができる。遊離酸とナトリウム塩の混合物の場合、塩酸を加えて、アルカリ側から酸性側にｐＨを適宜調整することにより、遊離酸とナトリウム塩の混合割合を任意に調整することができる。また、ナトリウム塩以外の塩にする場合には、得られた遊離酸のウェットケーキを水と共に撹拌しながら、例えば、水酸化カリウム、水酸化リチウム、アンモニア水又は式（４）の水酸化物等を添加してアルカリ性にすれば、各々相当するカリウム塩、リチウム塩、アンモニウム塩、４級アンモニウム塩が得られる。また遊離酸とナトリウム塩の混合物に対して同様に水中で攪拌しながら上記と同様の処理を行うことにより、相当するナトリウム塩と他のカリウム、リチウム、アンモニウム、４級アンモニウムなどの混合塩をも容易に得ることが可能である。【００２２】
本発明の式（１）で示されるモノアゾ化合物は、例えば次のようにして製造することができる。
すなわち、常法により、下記式（５）で示される芳香族アミンをジアゾ化し、下記式（６）で示されるカップラーと室温下（通常２０〜２５℃）、中性〜弱アルカリ性（通常ｐＨ７〜８）でカップリング反応することにより得ることができる。【００２３】
2007018232.tif 000007
（式中Ｒ１、Ｙ１、Ｙ２ 、Ｘ及びｎは式（１）におけると同じ）【００２４】
次に前記式（１）で示される本発明のモノアゾ化合物の具体例を表１に挙げる。尚、表１中、Ｐｈはフェニル基を示す。又、カルボキシル基及びスルホ基は遊離酸の形で表記する。【００２５】
【表１】
2007018232.tif 000008
【００２６】
本発明のモノアゾ化合物は、天然及び合成繊維材料又は混紡品の染色に適しており、さらにこれらの化合物は、筆記用インク組成物及びインクジェット記録用インク組成物の製造に適している。  【００２７】
本発明の式（１）のモノアゾ化合物を含む反応液は、インク組成物の製造に直接使用する事が出来る。しかし、反応液から単離し、乾燥、例えばスプレー乾燥させ、次にインク組成物に加工することもできる。本発明の記録用インク組成物は、本発明のモノアゾ化合物を水溶液中に通常０．１〜２０質量％、好ましくは１〜１５質量％、より好ましくは２〜１０質量％含有する。本発明のインク組成物中、水溶性有機溶剤は通常０〜３０質量％、好ましくは５〜３０質量％、インク調製剤は通常０〜１０質量％、好ましくは1〜７質量％、場合により、０〜５質量％を含有する。残部は水である。【００２８】
本発明のインク組成物に用いうる水溶性有機溶剤の具体例としては、例えばメタノール、エタノール、ｎ−プロパノール、イソプロパノール、ｎ−ブタノール、イソブタノール、第二ブタノール、第三ブタノール等のＣ１〜Ｃ４アルカノール、Ｎ，Ｎ−ジメチルホルムアミド又はＮ，Ｎ−ジメチルアセトアミド等のカルボン酸アミド、２−ピロリドン、Ｎ−メチル−２−ピロリドン等のラクタム、１，３−ジメチルイミダゾリジン−２−オン又は１，３−ジメチルヘキサヒドロピリミド−２−オン等の環式尿素類、アセトン、メチルエチルケトン、２−メチル−２−ヒドロキシペンタン−４−オン等のケトン又はケトアルコール、テトラヒドロフラン、ジオキサン等の環状エーテル、エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等の（Ｃ２〜Ｃ６）アルキレン単位を有するモノマー、オリゴマー又はポリアルキレングリコール又はチオグリコール、グリセリン、ヘキサン−１，２，６−トリオール等のポリオール（トリオール）、エチレングリコールモノメチルエーテル又はエチレングリコールモノエチルエーテル、ジエチレングリコールモノメチルエーテル又はジエチレングリコールモノエチルエーテル、ジエチレングリコールモノブチルエーテル（ブチルカルビトール）又はトリエチレングリコールモノメチルエーテル、トリエチレングリコールモノエチルエーテル等の多価アルコールの（Ｃ１〜Ｃ４）アルキルエーテル、γーブチロラクトン又はジメチルスルホキシド等があげられる。これらの水溶性有機溶剤は、単独もしくは混合して用いられる。
これらのうち好ましいものは２−ピロリドン、Ｎ−メチル−２−ピロリドン、モノ、ジ又はトリエチレングリコール、ジプロピレングリコール、ブチルカルビトールであり、より好ましくは２−ピロリドン、Ｎ−メチル−２−ピロリドン、ジエチレングリコール又はブチルカルビトールである。【００２９】
インク調製剤としては、例えば防腐防黴剤、ｐＨ調整剤、キレート試薬、防錆剤、水溶性紫外線吸収剤、水溶性高分子化合物、染料溶解剤、界面活性剤などがあげられる。防腐防黴剤としては、例えば、有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられ、ピリジンオキシド系化合物としては、例えば２−ピリジンチオール−１−オキサイドナトリウムが挙げられ、無機塩系化合物としては、例えば無水酢酸ソーダが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤としてソルビン酸ソーダ安息香酸ナトリウム等があげられる。【００３０】
ｐＨ調整剤としては、調合されるインク組成物に悪影響を及ぼさずに、インク組成物のｐＨを通常７．０〜１１．０の範囲に制御できるものであれば任意の物質を使用することができる。使用しうるｐＨ調整剤の具体例としては、例えば、ジエタノールアミン、トリエタノールアミンなどのアルカノールアミン、水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられる。キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウムなどがあげられる。防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライトなどがあげられる。【００３１】
水溶性紫外線吸収剤としては、例えばスルホン化されたベンゾフェノン又はスルホン化されたベンゾトリアゾール等があげられる。水溶性高分子化合物としては、例えばポリビニルアルコール、セルロース誘導体、ポリアミン、ポリイミン等があげられる。染料溶解剤としては、例えば尿素、ε−カプロラクタム、エチレンカーボネート等があげられる。界面活性剤としては、例えばアニオン界面活性剤、両性界面活性剤、カチオン界面活性剤、ノニオン界面活性剤などがあげられる。アニオン界面活性剤としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン酸塩、ジエチルスルホ琥珀酸塩、ジエチルヘキルシルスルホ琥珀酸、ジオクチルスルホ琥珀酸塩などが挙げられる。カチオン界面活性剤としては２−ビニルピリジン誘導体、ポリ４−ビニルピリジン誘導体などがある。【００３２】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレオクチルフェニルエーテル、ポリオキシエチレンオレイルエーテル、ポリオキシエチレンラウリルエーテル、ポリオキシエチレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えば、日信化学社製サーフィノール１０４、１０４ＰＧ５０、８２、４６５、オルフィンＳＴＧなど）、などが挙げられる。これらのインク調製剤は、単独もしくは混合して用いられる。【００３３】
本発明のインク組成物は、式（１）で表されるモノアゾ化合物を水又は水と前記水溶性有機溶剤の混合物に上記インク調製剤などと共に溶解させることによって製造できる。  【００３４】
式（１）のモノアゾ化合物の反応液を直接インク組成物の製造に使用する際には、不純物となる金属陽イオンの塩化物、硫酸塩等の無機物の含有量が少ないものを用いるのが好ましく、その含有量の目安は例えばモノアゾ化合物（純分）中の含有量で１質量％以下程度である。無機物の少ない色素を製造するには、例えば逆浸透膜による方法等で、脱塩処理を施せばよい。【００３５】
前記製造方法において、各成分を溶解させる順序には特に制限はない。あらかじめ水及び／又は水溶性有機溶剤に式（１）で表されるモノアゾ化合物を溶解させ、インク調製剤を添加して溶解させてもよいし、式（１）で表されるモノアゾ化合物を水に溶解させたのち、水溶性有機溶剤、インク調製剤を添加して溶解させてもよい。またこれと順序が異なっていてもよいし、式（１）で表されるモノアゾ化合物の反応液又は逆浸透膜による脱塩処理を行った液に、水溶性有機溶剤、インク調製剤を添加してインク組成物を製造してもよい。本発明のインク組成物を調製するにあたり、用いられる水はイオン交換水又は蒸留水など不純物が少ない物が好ましい。インク組成物を調製した後で、必要に応じメンブランフィルターなどを用いて精密濾過を行って夾雑物を除いてもよく、インクジェットプリンタ用のインクとして使用する場合は精密濾過を行うことが好ましい。精密濾過を行う場合のフィルターの孔径は通常１ミクロン〜０．１ミクロン、好ましくは、０．８ミクロン〜０．２ミクロンである。【００３６】
本発明のモノアゾ化合物を含有するインク組成物は、印捺、複写、マーキング、筆記、製図、スタンピング、又は記録法、特にインクジェット記録におけるイエローのインク組成物として使用するのに適する。この場合、水、日光、オゾン及び摩擦に対し良好な耐性を有する高品質のイエロー印捺物が得られる。【００３７】
本発明の着色体は前記の本発明の化合物で着色されたものである。着色されるべきものとしては、特に制限無く、例えば紙、繊維や布（セルロース、ナイロン、羊毛等）、皮革、カラーフィルター用基材等があげられるがこれらに限定されない。着色法としては、例えば浸染法、捺染法、スクリーン印刷等の印刷法、インクジェットプリンタによる方法等があげられるが、インクジェットプリンタによる方法が好ましい。【００３８】
インクジェットプリンタにおいて、高精細な画像を供給することを目的に、高濃度のインクと低濃度のインクの２種類のインクが設定されたものもある。その場合、本発明の式（１）で表されるモノアゾ化合物を用いて高濃度のインクと、低濃度のインクを作製しそれを併用したインクセットとして使用しうる。またどちらか一方だけに式（１）で表されるモノアゾ化合物を含有するインクを用いてもよい。また本発明の式（１）で表されるモノアゾ化合物を公知のイエロー色素と併用してもよい。また他の色、例えばブラック色素の色相を調整する為、あるいはマゼンタ色素やシアン色素と混合して、レッドインクやグリーンインクを調製する為に式（１）で表されるモノアゾ化合物を調色成分として用いることもできる。【００３９】
本発明のインクジェット記録方法を適用しうる被記録材（メディア）としては例えば紙、フィルム等の情報伝達用シート、繊維及び皮革等が挙げられる。情報伝達用シートについては、表面処理されたもの、具体的にはこれらの基材にインク受容層を設けたものが好ましい。インク受容層は、例えば上記基材にカチオン系ポリマーを含浸あるいは塗工することにより、また多孔質シリカ、アルミナゾルや特殊セラミックス等インク中の色素を吸収し得る多孔性白色無機物をポリビニルアルコールやポリビニルピロリドン等の親水性ポリマーと共に上記基材表面に塗工することにより設けられる。このようなインク受容層を設けたものは通常インクジェット専用紙（フィルム）あるいは光沢紙（フィルム）と呼ばれ、例えばピクトリコ（旭硝子株式会社製）、カラーＢＪペーパー、カラーＢＪフォトフィルムシート、プロフェッショナルフォトペーパー（いずれもキャノン株式会社製）、カラーイメージジェット用紙（シャープ株式会社製）、ＰＭ写真用紙、スーパーファイン専用光沢フィルム（いずれもエプソン株式会社製）、ピクタファイン（日立マクセル株式会社製）等として市販されている。なお、普通紙にも利用できることはもちろんである。【００４０】
これらのうち、特に多孔性白色無機物を表面に塗工した被記録材に記録した画像がオゾンガスによって変退色が大きくなることが知られているが、本発明のインク組成物はガス耐性が優れているため、このような被記録材への記録の際に特に効果を発揮する。【００４１】
本発明のインクジェット記録方法で、被記録材に記録するには、例えば上記のインク組成物を含有する容器をインクジェットプリンタの所定位置にセットし、通常の方法で、被記録材に記録すればよい。本発明のインクジェット記録方法では、本発明の水性イエローインク組成物、マゼンタインク組成物、シアンインク組成物、必要に応じて、グリーンインク組成物、ブルー（又はバイオレット）インク組成物、レッドインク組成物、及びブラックインク組成物等と併用される。各色のインク組成物は、それぞれの容器に注入され、その容器を、本発明のインク組成物を含有する容器と同様に、インクジェットプリンタの所定位置に装填されて使用される。インクジェットプリンタとしては、例えば機械的振動を利用したピエゾ方式のプリンタや加熱により生ずる泡を利用したバブルジェット（登録商標）方式のプリンタ等があげられる。【００４２】
本発明のインク組成物は、鮮明な黄色であり、特にインクジェット光沢紙において鮮明度が高く、インクジェット記録に適した色相を有する。また、記録画像の堅牢度も非常に高いことを特徴とする。本発明のインク組成物は貯蔵中に沈澱、分離することがない。また、本発明のインク組成物をインクジェット記録において使用した場合、噴射器（インクヘッド）を閉塞することもない。本発明によるインク組成物は連続式インクジェットプリンタによる比較的長い時間一定の再循環下又はオンデマンド式インクジェットプリンタによる断続的な使用においても、物理的性質の変化を起こさない。
【実施例】
【００４３】
以下に本発明を実施例により、更に具体的に説明する。尚、本文中「部」及び「％」とあるのは、特別の記載のない限り質量基準である。【００４４】
実施例１
２−アミノ−安息香酸−５−スルホンアミド２１．６部を水４００部に溶解し、亜硝酸ナトリウム７．２部を加えた。この溶液を５〜１０℃の５％塩酸２５５部中に１時間かけて滴下した後、１０℃以下で１時間攪拌し、ジアゾ化反応を行った。生成したジアゾニウム塩を含む液中に、水５０部に１−（３，５−ジカルボキシフェニル）−５−ピラゾロン−３−カルボン酸２９．２部を懸濁させた液を投入し、水酸化ナトリウム溶液を用いてｐＨ７〜８、５〜１０℃で３時間攪拌した。得られた反応液をろ過後、ろ液を熱風乾燥機（８０℃）で全乾燥し、反応物の色素粉末５０．０部を得た。この粉末を水２００部、メタノール４５０部の混合物中に投入し、１時間攪拌後、ろ過した。得られたウエットケーキを熱風乾燥機（８０℃）で全乾燥することにより、式（８）で示される本発明のモノアゾ化合物（水中でのλｍａｘ ４１２ｎｍ）４４．０部を得た。【００４５】
2007018232.tif 000009
【００４６】
実施例２
（Ａ）インクの調製
上記実施例１で得られた化合物を用いて表２に示した組成の液体を調製し、０．４５μｍのメンブランフィルターで濾過する事によりインクジェット記録用の本発明のインク組成物を得た。表における水はイオン交換水を使用した。尚、インク組成物のｐＨが７〜９の範囲になるように２８％アンモニア水で調製した後、総量１００部になるように水を加えた。【００４７】
表２（インク組成物の組成）
2007018232.tif 000010
（注）サーフィノール１０４ＰＧ５０；商品名、ノニオン界面活性剤、日信化学社製【００４８】
比較対象として、インクジェット用黄色色素として広く用いられている前記式（２）で示されるＣ．Ｉ．アシッドイエロー２３について、表３の組成により実施例２に準じて比較用のインク組成物を調製した。得られたインク組成物を用いて行った試験を比較例１とする。【００４９】
表３（インク組成物の組成）
2007018232.tif 000011
【００５０】
（Ｂ）インクジェットプリント
インクジェットプリンタとしてキヤノン社製  Ｐｉｘｕｓ  ５５０ｉを用いて、色素受容層を有する光沢紙１（キヤノン社製  プロフェッショナルフォトペーパー  ＰＲ−１０１）、光沢紙２（エプソン社製  ＰＭ写真用紙（光沢）  ＫＡ４２０ＰＳＫ）の２種にインクジェット記録を行った。インクジェット記録の際、反射濃度が数段階の階調が得られるように画像パターンを作り、黄色の印字物を得た。
尚、耐光性試験、耐オゾンガス性試験は試験前の印刷物の反射濃度Ｄ値が１に最も近い部分（試験片）で行った。また、反射濃度はＧＲＥＴＡＧ  ＳＰＭ５０（測色システム、ＧＲＥＴＡＧ社製）を用いて測色した。【００５１】
（Ｃ）記録画像の耐湿性試験
光沢紙１と光沢紙２に数段階の階調が得られるように画像パターンを印刷した試験片をＯＨＫＥＮ  ＲＴＨ−３５ＤＸ（恒温恒湿器、応用技研産業株式会社製）を用いて５０℃、９０％ＲＨで７日間放置し、試験前後の画像パターンにおける色素（化合物）の滲みを視感により判定した。
結果を表４に示す。尚、評価基準は以下の通りである。
○  色素の滲みがほとんど見られない。
△  色素の滲みがやや見られる。
×  色素の滲みがかなり見られる。【００５２】
表４  耐湿性試験結果
耐湿性
光沢紙１        光沢紙２
実施例２                    ○              ○    
比較例１                    ×              ×    【００５３】
表４の結果から明らかなように、いずれの光沢紙においても比較例１は目視により色素の滲みがかなり認められるのに対し、実施例２の画像パターンにおいてはほとんど滲みが認められず、本発明の色素を用いた記録画像は耐湿性において極めて優れていることがわかる。【００５４】
（Ｄ）記録画像のキセノン耐光性試験
前記試験片をＣｉ４０００（キセノンウェザオメータ、ＡＴＬＡＳ社製）を用い、０．３６Ｗ／平方メートル照度で５０時間照射し、試験前後の反射濃度比（試験後の反射ＯＤ値 / 試験前の反射ＯＤ値 ×１００）を求め、試験後の各色素（化合物）の残存率（％）とした。  結果を表５に示す。尚、判定基準は次の通りである。
○  残存率が８０％以上である。  
△  残存率が７０％以上、８０未満である。
×  残存率が７０％未満である。【００５５】
表５  キセノン耐光性試験結果
耐光性
光沢紙１            光沢紙２
実施例２                  ○                  ○      
比較例１                  ×                  ×      【００５６】
表５の結果から明らかなように、いずれの光沢紙においても比較例１の色素残存率は７０％未満であったのに対し、実施例２においては色素残存率が８０％以上であり、本発明の色素を用いた記録画像は耐光性においても極めて優れた堅牢性を有していることがわかる。【００５７】
（Ｅ）記録画像の耐オゾンガス性試験
前記試験片をオゾンウェザーメーター（スガ試験機社製）を用いてオゾン濃度４０ｐｐｍ、湿度６０％ＲＨ、温度２４℃の環境下に３時間放置した。前記（Ｄ）における測定法と同様にして、３時間後の反射濃度比（％）を求め、試験後の各化合物の残存率（％）を算出した。
結果を表６に示す。尚、判定基準は次の通りである。
○  残存率が７０％以上である。  
△  残存率が６０％以上、７０未満である。
×  残存率が６０％未満である。【００５８】
表６  耐オゾンガス性試験結果
耐オゾン性
光沢紙１          光沢紙２
実施例２                      ○                ○  
比較例１                      ×                ×      【００５９】
表６の結果から明らかなように、いずれの光沢紙においても比較例１の色素残存率は６０％未満であったのに対し、実施例２においては色素残存率が７０％以上であり、本発明の色素を用いた記録画像は耐オゾンガス性においても極めて優れた堅牢性を有していることがわかる。【００６０】
表４乃至表６の結果から、本発明のモノアゾ化合物を用いたインク組成物は、耐湿性、耐光性、耐オゾンガス性が極めて優れ、インクジェットインク組成物用の黄色色素として非常に有用な化合物であることがわかる。
【国際調査報告】
2007018232.tif 000014
2007018232.tif 000015
2007018232.tif 000016
2007018232.tif 000017